СПОСОБ ИЗГОТОВЛЕНИЯ АДГЕЗИВА С ПОМОЩЬЮ ЭКСТРУЗИИ

1. Способ изготовления адгезива, включающего
i) по меньшей мере один деградированный полипропиленовый (со)полимер и
ii) по меньшей мере одну дополнительную добавку,
с помощью экструзии, включающий следующие стадии, в которых:
a) подают полипропиленовый (со)полимер в первую экструзионную секцию (2, 102) и затем проводят термомеханическую деградацию полипропиленового (со)полимера в первой экструзионной секции (2, 102) приложением сдвиговой нагрузки для изготовления деградированного полипропиленового (со)полимера, причем температура первой экструзионной секции (2, 102) по меньшей мере в одной зоне превышает температуру размягчения полипропиленового (со)полимера;
b) переносят деградированный полипропиленовый (со)полимер из первой экструзионной секции (2, 102) во вторую экструзионную секцию (3, 103);
c) подают по меньшей мере одну добавку во вторую экструзионную секцию (3, 103) и затем смешивают с деградированными полипропиленовым (со)полимером при сдвиговой нагрузке для получения адгезива;
в котором определенная при температуре 200°С вязкость расплава деградированного полипропиленового (со)полимера на входе во вторую экструзионную секцию (3, 103) составляет менее 70% вязкости расплава полипропиленового (со)полимера, определенной при температуре 200°С, и наивысшая температура во второй экструзионной секции (3, 103) является меньшей, чем наивысшая температура в первой экструзионной секции (2, 102), и первая экструзионная секция (2, 102) и вторая экструзионная секция (3, 103) соединены таким образом, что деградированный полипропиленовый (со)полимер переносится в расплавленном состоянии из первой экструзионной секции (2, 102) во вторую экструзионную секцию (3, 103).
2. Способ по п.1, в котором адгезив представляет собой термоплавкий адгезив.
3. Способ по п.1, в котором термомеханическую деградацию в стадии а) проводят в присутствии по меньшей мере одного донора свободных радикалов.
4. Способ по п.3, в котором донор свободных радикалов представляет собой пероксид.
5. Способ по п.3, в котором содержание донора свободных радикалов в деградированном полипропиленовом (со)полимере на входе во вторую экструзионную секцию (3, 103) составляет менее 0,01% по весу.
6. Способ по п.1, в котором добавку вводят в таком количестве, что общее количество добавки в адгезиве варьирует в диапазоне от 10 до 90% по весу.
7. Способ по п.6, в котором добавку выбирают из повышающих клейкость смол, восков, стабилизаторов, сшивающих реагентов, наполнителей, зародышеобразователей, антиоксидантов, усилителей адгезии, масел, пластификаторов, эластомеров, полимеров, и/или из любых их смесей.
8. Способ по п.7, в котором добавка представляет собой повышающую клейкость смолу.
9. Способ по п.1, в котором вязкость расплава полипропиленового (со)полимера составляет по меньшей мере 300000 мПа·сек, и вязкость расплава деградированного полипропиленового (со)полимера составляет от 500 мПа·сек до 1000000 мПа·сек, причем каждую вязкость расплава измеряют при температуре 200°С.
10. Способ по п.1, в котором отношение наивысшей температуры в первой экструзионной секции (2, 102) к наивысшей температуре во второй экструзионной секции (3, 103) варьирует в диапазоне от 1,05 до 1,55.
11. Способ по п.1, в котором адгезив преобразуют в сыпучий материал после выхода из второй экструзионной секции (3, 103).
12. Способ по меньшей мере по одному из пп.1-11, в котором используют по меньшей мере два экструдера (10, 20), причем по меньшей мере один экструдер (10, 20) предусмотрен для каждой из первой и второй экструзионной секции (2, 3).
13. Способ по меньшей мере по одному из пп.1-11, в котором предусмотрен экструдер (100), который включает первую и вторую экструзионную секцию (102, 103).
14. Способ по п.1, в котором устройства (31, 113) для регулирования температуры деградированного полипропиленового (со)полимера размещают в переходной зоне (30, 116) из первой экструзионной секции (2, 102) во вторую экструзионную секцию (3, 103), чтобы поддерживать деградированный полипропиленовый (со)полимер в расплавленном состоянии.
15. Способ по п.1, в котором вязкость расплава адгезива составляет от 100 мПа·сек до 200000 мПа·сек, и в котором вязкость расплава определяют при температуре 200°С.